(57)【要約】【課題】ガスバリア性及び水透過性能が高く、パージ効率の高い水蒸気分離膜、及び前記水蒸気分離膜の製造方法を提供することを目的とする。【解決手段】親水性樹脂を含む多孔性中空糸状の水蒸気分離膜であって、前記水蒸気分離膜の内周面における孔の平均径が、前記水蒸気分離膜の外周面における孔の平均径より小さく、前記外周面における孔の平均径より小さい平均径の孔が形成されている第１領域と、前記第１領域より内周面側であって、前記内周面における孔の平均径より大きく、かつ、前記第１領域における孔の平均径より大きい平均径の孔が形成されている第２領域とを有する水蒸気分離膜である。【選択図】図１
2020044523.tif 000002
【特許請求の範囲】
【請求項１】
親水性樹脂を含む多孔性中空糸状の水蒸気分離膜であって、
前記水蒸気分離膜の内周面における孔の平均径が、前記水蒸気分離膜の外周面における孔の平均径より小さく、
前記外周面における孔の平均径より小さい平均径の孔が形成されている第１領域と、
前記第１領域より内周面側であって、前記内周面における孔の平均径より大きく、かつ、前記第１領域における孔の平均径より大きい平均径の孔が形成されている第２領域とを有することを特徴とする水蒸気分離膜。
【請求項２】
前記外周面における孔の平均径が、０．１〜２０μｍである請求項１に記載の水蒸気分離膜。
【請求項３】
前記親水性樹脂が、ビニルピロリドン系樹脂である請求項１又は請求項２に記載の水蒸気分離膜。
【請求項４】
前記内周面の、赤外吸収スペクトルにおける前記親水性樹脂に由来のピークの吸収強度が、前記外周面の、前記吸収強度より強い請求項１〜３のいずれか１項に記載の水蒸気分離膜。
【請求項５】
空気の透過流束が、０ＬＭＨ／ｂａｒ以上５０００ＬＭＨ／ｂａｒ未満である請求項１〜４のいずれか１項に記載の水蒸気分離膜。
【請求項６】
請求項１〜５のいずれか１項に記載の水蒸気分離膜の製造方法であって、
前記水蒸気分離膜を構成する樹脂と、溶剤とを含む製膜原液を調製する工程と、
前記製膜原液を中空糸状に形成する工程と、
前記中空糸状に形成された製膜原液を、加湿された空間に通過させる通過工程と、
前記加湿された空間を通過した製膜原液を、外部凝固液に接触させる工程とを備えることを特徴とする水蒸気分離膜の製造方法。
【請求項７】
前記空間は、温度が、２０℃以上８０℃未満であって、相対湿度が３０〜１００％ＲＨである請求項６に記載の水蒸気分離膜の製造方法。
【請求項８】
前記通過工程は、前記空間に通過させる時間が、０．２秒間以上２０秒間未満である請求項６又は請求項７に記載の水蒸気分離膜の製造方法。
【発明の詳細な説明】
【技術分野】
【０００１】
本発明は、水蒸気分離膜、及び水蒸気分離膜の製造方法に関する。
【背景技術】
【０００２】
半導体、二次電池、有機ＥＬ表示装置、有機ＥＬ素子、及び燃料電池等の様々な分野で、水蒸気が除去された空気（ドライエア）の供給要求が高まっている。このため、高効率かつ高精度な水蒸気除去技術の提供が望まれている。
【０００３】
一方で、気体分離技術として、中空糸膜を用いた技術が注目されている。中空糸膜を用いた気体分離技術としては、例えば、空気の浄化、空気からの水蒸気の分離、空気からの二酸化炭素の分離、及び排気ガスからの有害成分の分離・除去等の様々な分野で実用化されている。そして、中空糸膜を用いた気体分離技術は、ドライエアの供給技術に適用することも考えられる。すなわち、中空糸状の水蒸気分離膜を用いた水蒸気除去技術により、ドライエアの供給を実現することが考えられる。このような水蒸気分離膜を用いた技術は、従来の乾燥剤を用いたドライエアの供給技術と比較して、定期的な薬剤交換作業等が不要で、廃棄物が出ないため、低コスト化が望める。さらに、中空糸状の水蒸気分離膜を用いることによって、平膜状の膜より、膜面積を大きくすることができる。これらのことから、中空糸状の水蒸気分離膜を用いた技術は、省スペース化、及び省エネルギ化が望める技術として注目されている。
【０００４】
水蒸気分離膜を用いたドライエアの供給技術は、水蒸気を比較的多く含む空気（湿潤エア）を水蒸気分離膜の一方側に供給することによって、ドライエアが得られる。具体的には、湿潤エアに含まれる水蒸気が水蒸気分離膜を優先的に透過されることによって、水蒸気分離膜の他方側には水蒸気が多くなった空気が得られる一方で、水蒸気分離膜の一方側に水蒸気が少なくなった空気が得られる。これによって、ドライエアが得られる。このため、水蒸気分離膜としては、例えば、特許文献１に記載のような加湿用膜、及び特許文献２に記載のような除湿膜等が挙げられる。
【０００５】
特許文献１には、重量平均分子量３００００のデキストランに対するふるい係数が０．１以下であり、重量平均分子量１２００のデキストランに対するふるい係数が０．３以上の孔径分布を持ち、透水性能が１．１×１０−１１ｍ３／ｍ２／ｓ／Ｐａ以上、４．３×１０−１０ｍ３／ｍ２／ｓ／Ｐａ以下である加湿用膜が記載されている。また、特許文献１には、該加湿用膜に０．３μｍ以上の空隙長を有する支持層と０．１μｍ以下の空隙長を有し、かつ２．０μｍ以下の厚さで緻密層が存在することが記載されている。
【０００６】
特許文献１によれば、高いガスバリア性、水蒸気透過性を兼ね備え、かつ耐久性、耐熱性に優れた加湿用膜が得られる旨が開示されている。
【０００７】
特許文献２には、平均孔径が８ｎｍ以下であり、水透過率が１．０×１０−５ｍｌ／［ｃｍ２・分・（Ｋｇｆ／ｃｍ２）］以上でかつ窒素ガス透過率が２０ｍｌ／［ｃｍ２・分・（Ｋｇｆ／ｃｍ２）］以下である、非水溶性膜形成重合体の多孔質中空糸膜よりなる多孔質高分子除湿膜が記載されている。
【０００８】
特許文献２によれば、非水溶性膜形成重合体から得られる多孔質中空糸膜であって、除湿性能に優れた多孔質高分子除湿膜が得られる旨が開示されている。
【先行技術文献】
【特許文献】
【０００９】
【特許文献１】特開２００７−２８９９４４号公報
【特許文献２】特開平１１−５３７号公報
【発明の概要】
【発明が解決しようとする課題】
【００１０】
水蒸気分離膜には、ガスバリア性及び水透過性能が高いだけではなく、内周面で吸着された水蒸気を、外周面から放出する効率、すわなち、パージ効率が高いことが求められる。
【００１１】
本発明は、かかる事情に鑑みてなされたものであって、ガスバリア性及び水透過性能が高く、パージ効率の高い水蒸気分離膜、及び前記水蒸気分離膜の製造方法を提供することを目的とする。
【課題を解決するための手段】
【００１２】
本発明者は、種々検討した結果、上記目的は、以下の本発明により達成されることを見出した。
【００１３】
本発明の一態様に係る水蒸気分離膜は、親水性樹脂を含む多孔性中空糸状の水蒸気分離膜であって、前記水蒸気分離膜の内周面における孔の平均径が、前記水蒸気分離膜の外周面における孔の平均径より小さく、前記外周面における孔の平均径より小さい平均径の孔が形成されている第１領域と、前記第１領域より内周面側であって、前記内周面における孔の平均径より大きく、かつ、前記第１領域における孔の平均径より大きい平均径の孔が形成されている第２領域とを有する。
【００１４】
このような構成によれば、ガスバリア性及び水透過性能が高く、パージ効率の高い水蒸気分離膜を提供することができる。
【００１５】
このことは、以下のことによると考えられる。
【００１６】
前記水蒸気分離膜の内周面側に湿潤エアを供給すると、供給された湿潤エアに含まれる水蒸気は、前記水蒸気分離膜の内周面側に吸着されると考えられる。具体的には、前記湿潤エアに含まれる水蒸気は、前記水蒸気分離膜の内周面で凝縮され、凝縮された水分は、内周面における孔が小さくても、前記水蒸気分離膜に含有されている親水性樹脂により、前記水蒸気分離膜の内周面側に吸着されると考えられる。また、前記水蒸気分離膜の膜内に、前記外周面における孔の平均径より小さい平均径の孔が形成されている第１領域と、前記第１領域より内周面側であって、前記内周面における孔の平均径より大きく、かつ、前記第１領域における孔の平均径より大きい平均径の孔が形成されている第２領域とを有する。このことから、前記内周面と前記第１領域とには、小さい孔が形成されているので、前記水蒸気分離膜に含まれる親水性樹脂は、製造時の洗浄工程等によって除去されにくく、前記水蒸気分離膜の膜表面及び膜内には好適に保持されると考えられる。特に、前記内周面と前記第１領域とそれらの間とには、前記親水性樹脂が保持されると考えられる。このことから、前記湿潤エアに含まれる水蒸気が、前記水蒸気分離膜の内周面側に好適に吸着されると考えられる。
【００１７】
前記水蒸気分離膜の内周面に吸着された水分は、内周面側に供給された空気と外周面側に存在する空気との水蒸気量の差（水蒸気濃度の差）及び外周面側を減圧することによる、内周面側と外周面側との圧力差を駆動力として、水蒸気分離膜の断面方向に移動すると考えられる。すなわち、前記水蒸気分離膜の内周面に吸着された水分は、水蒸気分離膜の内周面から外周面にむかって移動すると考えられる。その際、前記水蒸気分離膜の膜内には、大きい孔が形成されている前記第２領域を有することから、移動速度が高まると考えられる。
【００１８】
その後、前記水蒸気分離膜の外周面まで移動された水分は、前記外周面から放出されると考えられる。前記外周面からの水分の放出は、前記水蒸気分離膜の外周面側を減圧したり、外周面側に乾燥空気を供給することによって、促進されると考えられる。また、前記水蒸気分離膜の外周面には、前記水蒸気分離膜の内周面における孔の平均径より大きい平均径の孔が形成されているので、前記外周面から水分が放出されやすいと考えられる。さらに、前記水蒸気分離膜に含まれる親水性樹脂は、前記第１領域より外周面側では、それ以外の領域より、製造時の洗浄工程等によって除去されやすい。このことからも、前記外周面からの水分が放出されやすいと考えられる。
【００１９】
これらのことから、前記水蒸気分離膜は、水透過性能が高いだけではなく、内周面で吸着された水蒸気を外周面から放出する効率（パージ効率）の高い水蒸気分離膜になると考えられる。
【００２０】
前記水蒸気分離膜の内周面には、前記水蒸気分離膜の外周面における孔の平均径より小さい平均径の孔が形成されているので、通常の気体の透過を抑制でき、ガスバリア性が高くなると考えられる。
【００２１】
以上のことから、ガスバリア性及び水透過性能が高く、パージ効率の高い水蒸気分離膜が得られると考えられる。
【００２２】
また、前記水蒸気分離膜において、前記外周面における孔の平均径が、０．１〜２０μｍであることが好ましい。
【００２３】
このような構成によれば、ガスバリア性が高く、水透過性能及びパージ効率のより高い水蒸気分離膜を提供することができる。このことは、前記水蒸気分離膜の内周面で吸着され、膜内を外周面まで移動してきた水分を、前記外周面から、より放出しやすくなることによると考えられる。
【００２４】
また、前記水蒸気分離膜において、前記親水性樹脂が、ビニルピロリドン系樹脂であることが好ましい。
【００２５】
このような構成によれば、ガスバリア性が高く、水透過性能及びパージ効率のより高い水蒸気分離膜を提供することができる。このことは、ビニルピロリドン系樹脂は、親水性が高いことから、供給された湿潤エアに含まれる水蒸気が、前記水蒸気分離膜の内周面側に、より好適に吸着されることによると考えられる。
【００２６】
また、前記水蒸気分離膜において、前記内周面の、赤外吸収スペクトルにおける前記親水性樹脂に由来のピークの吸収強度が、前記外周面の、前記吸収強度より強いことが好ましい。
【００２７】
このような構成によれば、ガスバリア性が高く、水透過性能及びパージ効率のより高い水蒸気分離膜を提供することができる。
【００２８】
このことは、以下のことによると考えられる。
【００２９】
まず、赤外吸収スペクトルにおける前記親水性樹脂に由来のピークの吸収強度の上記の関係は、前記外周面に存在する親水性樹脂より多くの親水性樹脂が前記内周面に存在することを表すと考えられる。すなわち、前記水蒸気分離膜の内周面側に含有されている親水性樹脂は多く、前記水蒸気分離膜の外周面側に含有されている親水性樹脂は少ないことを表すと考えられる。
【００３０】
前記水蒸気分離膜の内周面側に含有されている親水性樹脂が多いことから、供給された湿潤エアに含まれる水蒸気が、前記水蒸気分離膜の内周面側に、より好適に吸着されると考えられる。
【００３１】
前記水蒸気分離膜の外周面側に含有されている親水性樹脂が少ないことから、前記外周面から水分がより放出されやすいと考えられる。
【００３２】
これらのことから、ガスバリア性が高く、水透過性能及びパージ効率のより高い水蒸気分離膜が得られると考えられる。
【００３３】
また、前記水蒸気分離膜において、空気の透過流束が、０ＬＭＨ／ｂａｒ以上５０００ＬＭＨ／ｂａｒ未満であることが好ましい。
【００３４】
このような構成によれば、水透過性能及びパージ効率が高いだけではなく、ガスバリア性がより高い水蒸気分離膜が得られる。このような水蒸気分離膜であれば、水蒸気以外の気体の移動が抑制され、水蒸気をより優先的に分離することができる。
【００３５】
また、本発明の他の一態様に係る水蒸気分離膜の製造方法は、前記水蒸気分離膜の製造方法であって、前記水蒸気分離膜を構成する樹脂と、溶剤とを含む製膜原液を調製する工程と、前記製膜原液を中空糸状に形成する工程と、前記中空糸状に形成された製膜原液を、加湿された空間に通過させる通過工程と、前記加湿された空間を通過した製膜原液を、外部凝固液に接触させる工程とを備える。
【００３６】
このような構成によれば、ガスバリア性及び水透過性能が高く、パージ効率の高い水蒸気分離膜を好適に製造することができる。
【００３７】
このことは、以下のことによると考えられる。
【００３８】
まず、前記水蒸気分離膜を構成する樹脂と溶剤とを含む製膜原液を調製し、得られた製膜原液を中空糸状に形成した後、この中空糸状に形成された製膜原液を、加湿された空間に通過させると、中空糸状に形成された製膜原液に、加湿された空間に存在する水分が接触する。そうすると、中空糸状に形成された製膜原液の外周面側から、相分離が発生し、外周面側付近で比較的大きい孔が形成され、その内側で比較的小さい孔が形成されるように凝固されると考えられる。一方で、中空糸状に形成された製膜原液に、加湿された空間に存在する水分が接触するだけであることから、接触量が少なく、内周面までは凝固しないと考えられる。これにより、前記外周面から前記第１領域付近までが形成されると考えられる。すなわち、前記外周面における孔の平均径が、前記内周面における孔の平均径より大きく、また、前記第１領域における孔の平均径より大きい孔が形成され、さらに、その外周面付近の内側に前記第１領域を有するような水蒸気分離膜が形成されると考えられる。
【００３９】
その後、前記加湿された空間を通過した製膜原液を、外部凝固液に接触させると、先の相分離で凝固しなかった領域で相分離が発生し、内周面まで凝固されると考えられる。その際、前記第１領域の内側で比較的大きい孔が形成され、さらに、その内側で比較的小さい孔が形成され、内周面ではより小さい孔が形成されるように凝固されると考えられる。これにより、前記第１領域から前記内周面までが形成されると考えられる。すなわち、前記第１領域の内側に、前記内周面における孔の平均径より大きく、また、前記第１領域における孔の平均径より大きい第２領域が形成され、さらにその内側に、前記外周面における孔の平均径より小さい孔が形成された内周面が形成されると考えられる。
【００４０】
以上のことから、ガスバリア性及び水透過性能が高く、パージ効率の高い水蒸気分離膜を製造することができると考えられる。
【００４１】
また、前記水蒸気分離膜の製造方法において、前記空間は、温度が、２０℃以上８０℃未満であって、相対湿度が３０〜１００％ＲＨであることが好ましい。
【００４２】
このような構成によれば、ガスバリア性及び水透過性能が高く、パージ効率の高い水蒸気分離膜をより好適に製造することができる。このことは、前記通過工程での相分離がより好適に行われるためと考えられる。
【００４３】
また、前記水蒸気分離膜の製造方法において、前記通過工程は、前記空間に通過させる時間が、０．２秒間以上２０秒間未満であることが好ましい。
【００４４】
このような構成によれば、ガスバリア性及び水透過性能が高く、パージ効率の高い水蒸気分離膜をより好適に製造することができる。このことは、前記通過工程での相分離がより好適に行われるためと考えられる。
【発明の効果】
【００４５】
本発明によれば、ガスバリア性及び水透過性能が高く、パージ効率の高い水蒸気分離膜、及び前記水蒸気分離膜の製造方法を提供することができる。
【図面の簡単な説明】
【００４６】
【図１】図１は、本発明の実施形態に係る水蒸気分離膜の断面の走査型電子顕微鏡写真を示す図である。
【図２】図２は、本発明の実施形態に係る水蒸気分離膜の断面における外周面付近の走査型電子顕微鏡写真を示す図である。
【図３】図３は、本発明の実施形態に係る水蒸気分離膜の外周面の走査型電子顕微鏡写真を示す図である。
【図４】図４は、本発明の実施形態に係る水蒸気分離膜における、膜内の位置とその位置での孔の平均径との関係を示す図である。
【図５】図５は、本発明の実施形態に係る水蒸気分離膜の部分斜視図である。
【図６】図６は、本発明の実施形態に係る製造方法で用いる中空糸成型用ノズルの一例を示す概略図である。
【図７】図７は、比較例に係る水蒸気分離膜の断面の走査型電子顕微鏡写真を示す図である。
【図８】図８は、比較例に係る水蒸気分離膜の断面における外周面付近の走査型電子顕微鏡写真を示す図である。
【図９】図９は、比較例に係る水蒸気分離膜の外周面の走査型電子顕微鏡写真を示す図である。
【発明を実施するための形態】
【００４７】
本発明者等が検討したところ、従来の水蒸気分離膜、例えば、特許文献１に記載の加湿用膜、及び特許文献２に記載の多孔質高分子除湿膜等は、実際に水蒸気分離膜として使用した場合、水透過性能に対して水蒸気透過性能が低い場合があった。すなわち、従来の水蒸気分離膜は、内周面で吸着された水蒸気を外周面から放出する効率（パージ効率）が低い場合があった。
【００４８】
具体的には、特許文献１において、加湿用膜の透水性能やエアリークの有無等は評価しているものの、水蒸気透過性能は特に評価していない。また、特許文献２に記載の多孔質高分子除湿膜は、水透過率が高く、窒素ガス透過率が低いことが開示されている。よって、特許文献２に記載の多孔質高分子除湿膜は、水透過性が高く、ガスバリア性が高いと考えられるものの、特許文献２において水蒸気透過性能は特に評価していない。これらのことから、特許文献１及び特許文献２では、水透過性能及びガスバリア性で、水蒸気分離膜の性能が評価されていると考えられる。特許文献１に記載の加湿用膜、及び特許文献２に記載の多孔質高分子除湿膜等は、ガスバリア性が高く、水透過性能が高かったとしても、上述したように、水透過性能に対して水蒸気透過性能が低い場合があった。
【００４９】
そこで、水蒸気分離膜に水蒸気を透過させる際、上述したように、内周面側で吸着された水分を、膜内を移動させ、外周面側で放出すると考えられるが、これらの過程の中で、外周面側で放出する過程が律速であると、本発明者等は推察した。従来の水蒸気分離膜では、この膜内の水分を外周面側で放出させる速度を高める構造になっていないと考え、この速度を高める構造になるような、水蒸気分離膜の膜構造を検討した。その結果、ガスバリア性及び水透過性能が高く、パージ効率の高い水蒸気分離膜を提供するといった上記目的は、以下の本発明により達成されることを見出した。
【００５０】
以下、本発明に係る実施形態について説明するが、本発明は、これらに限定されるものではない。
【００５１】
本発明の実施形態に係る水蒸気分離膜は、親水性樹脂を含む多孔性中空糸状の水蒸気分離膜である。すなわち、前記水蒸気分離膜は、親水性樹脂を含む膜であって、多孔性の中空糸膜である。前記水蒸気分離膜は、その膜に存在する孔の位置と、それぞれの位置における孔の大きさとの関係は、以下のような関係である。
【００５２】
まず、図１〜図４に示すように、前記水蒸気分離膜１０は、内周面１１における孔の平均径が、外周面１２における孔の平均径より小さい。前記水蒸気分離膜１０は、前記外周面１２における孔の平均径より小さい平均径の孔が形成されている第１領域１３と、前記第１領域１３より内周面１１側であって、前記内周面１１における孔の平均径より大きく、かつ、前記第１領域１３における孔の平均径より大きい平均径の孔が形成されている第２領域１４とを有する。すなわち、前記水蒸気分離膜１０は、前記外周面１２から前記内周面１１にむかって順に、前記第１領域１３と、前記第２領域１４とを有する。前記水蒸気分離膜１０における、前記外周面１２、前記第１領域１３、前記第２領域１４、及び前記内周面１１の各構造、及び孔の平均径の関係は、前記水蒸気分離膜１０の長手方向に対して垂直な面である断面を電子顕微鏡で観察することで確認することができる。
【００５３】
なお、図１は、本実施形態に係る水蒸気分離膜１０の断面（水蒸気分離膜の長手方向に対して垂直な面）の走査型電子顕微鏡写真を示す図である。図２は、本実施形態に係る水蒸気分離膜１０の断面における外周面１２付近の走査型電子顕微鏡写真を示す図である。図３は、本実施形態に係る水蒸気分離膜１０の外周面１２の走査型電子顕微鏡写真を示す図である。
【００５４】
図４は、本実施形態に係る水蒸気分離膜１０における、膜内の位置とその位置での孔の平均径との関係を示す図である。図４において、ｘ軸は、膜内における位置、すなわち、前記水蒸気分離膜１０の、外周面１２から内周面１１に向かう、外周面１２からの距離を示す。また、図４において、ｙ軸は、それぞれの膜内における位置に形成されている孔の平均径を示す。
【００５５】
なお、図１〜４に示す結果は、下記実施例２に基づくものである。
【００５６】
前記水蒸気分離膜１０は、図４に示すように、前記水蒸気分離膜１０の外周面１２からの距離をｘ軸とし、前記水蒸気分離膜１０内の孔の平均径をｙ軸とした関数が、極小値と極大値とを有する。前記極小値となる位置が、前記第１領域１３に相当し、前記極大値となる位置が、前記第２領域１４に相当する。すなわち、前記水蒸気分離膜１０は、前記水蒸気分離膜１０内の気孔の平均径が、外周面１２側から内周面１１側にむかって、漸次的に小さくなった後、漸次的に大きくなり、その後、漸次的に小さくなる構造を有する。
【００５７】
前記水蒸気分離膜１０は、上記のことから、前記外周面１２から前記内周面１１にむかって順に、前記外周面１２を含む前記外周面１２付近の層（第１粗大層）と、前記第１領域付近の層（第１緻密層）と、前記第２領域付近の層（第２粗大層）と、前記内周面１１を含む前記内周面１１付近の層（第２緻密層：分離層）とを有する。
【００５８】
前記第１粗大層は、上述したように、前記外周面１２を含む前記外周面１２付近の層である。前記外周面１２は、前記内周面１１で吸着され、前記第２領域１４及び前記第１領域１３を通過してきた水分を、外部に放出する。このため、前記外周面１２は、この水分を外部に放出する際に、前記駆動力、例えば、外部からの減圧や乾燥エアの影響を最も受ける面である。よって、前記外周面１２を含む前記第１粗大層は、水分を放出しやすい性質を有していることが好ましい。
【００５９】
前記外周面１２における孔の平均径は、０．１〜２０μｍであることが好ましく、０．５〜２０μｍであることがより好ましく、０．５〜１０μｍであることがさらに好ましい。また、前記第１粗大層は、形成されている孔が外周面１２に近付くと、大きくなる傾向がある。このため、前記第１粗大層は、形成されている孔の、膜厚方向毎の平均径のうちの最大値は、前記外周面１２における孔の平均径である。このことから、前記第１粗大層における前記最大値は、０．１〜２０μｍであることが好ましく、０．５〜２０μｍであることがより好ましく、０．５〜１０μｍであることがさらに好ましい。前記第１粗大層に形成されている孔が小さすぎると、膜内の水分を外部に放出しにくくなる傾向がある。このことは、前記駆動力が、厚み方向に充分に伝わらないことによると考えられる。よって、パージ効率が低下することになると考えられる。また、前記第１粗大層に形成されている孔が大きすぎると、前記水蒸気分離膜を好適に製造することができない傾向がある。
【００６０】
なお、外周面１２における孔の平均径は、例えば、以下のように測定することができる。水蒸気分離膜の外周面を、細孔の大きさがわかりやすい倍率（例えば、倍率５０００倍等が挙げられ、細孔の大きさによっては、倍率２０００倍であってもよいし、倍率１０００倍であってもよい）で走査型電子顕微鏡にて撮影した画像（例えば、図３）を、画像計測ソフト（株式会社プラネトロン製のＩｍａｇｅ−Ｐｒｏ  Ｐｌｕｓ）を用いて二値化し、細孔面積の分布を得る。得られた面積から、細孔を真円とみなした場合の直径を算出し、細孔分布を正規分布にフィッティングしたときに最頻値を、水蒸気分離膜の外周面における孔の平均径（前記第１粗大層における前記最大値）として定義する。
【００６１】
前記外周面１２は、赤外吸収スペクトルにおける前記親水性樹脂に由来のピークの吸収強度が、前記内周面１１の、前記吸収強度より弱いことが好ましい。すなわち、前記水蒸気分離膜１０において、前記内周面１１の、赤外吸収スペクトルにおける前記親水性樹脂に由来のピークの吸収強度が、前記外周面１２の、前記吸収強度より強いことが好ましい。また、前記内周面１１の、赤外吸収スペクトルにおける前記親水性樹脂に由来のピークの吸収強度が、前記外周面１２の、前記吸収強度と比較して、１．５倍より大きく２０倍未満であることが好ましく、２倍以上２０倍未満であることがより好ましく、２倍以上１０倍以下であることがさらに好ましい。赤外吸収スペクトルにおける前記親水性樹脂に由来のピークの吸収強度の上記の関係は、前記外周面に存在する親水性樹脂より多くの親水性樹脂が前記内周面に存在することを表すと考えられる。すなわち、前記水蒸気分離膜の内周面側に含有されている親水性樹脂は多く、前記水蒸気分離膜の外周面側に含有されている親水性樹脂は少ないことを表すと考えられる。すなわち、前記外周面１２に存在する親水性樹脂は、前記内周面１１に存在する親水性樹脂より少ない。このことからも、前記水蒸気分離膜１０には親水性樹脂が含まれていても、前記外周面１２から水分を放出しやすいと考えられる。また、前記外周面１２の、前記吸収強度が強すぎると、前記外周面１２に存在する親水性樹脂が多すぎることを表し、膜内の水分を外部に放出しにくくなる傾向がある。また、前記外周面１２の、前記吸収強度が弱すぎると、前記外周面１２に存在する親水性樹脂が少なすぎることを表し、こうなると、膜内の水分を移動効率が低下する傾向がある。よって、赤外吸収スペクトルにおける前記親水性樹脂に由来のピークの吸収強度の関係が上記の関係であると、まず、前記水蒸気分離膜１０の内周面１１側に含有されている親水性樹脂が多いことから、供給された湿潤エアに含まれる水蒸気が、前記水蒸気分離膜１０の内周面１１側に、より好適に吸着されると考えられる。また、前記水蒸気分離膜１０の外周面１２側に含有されている親水性樹脂が少ないことから、前記外周面１２から水分がより放出されやすいと考えられる。これらのことから、ガスバリア性が高く、水透過性能及びパージ効率のより高い水蒸気分離膜が得られると考えられる。
【００６２】
ここでの赤外吸収スペクトルは、赤外分光法で得られたスペクトルであれば、特に限定されない。具体的には、一般的な赤外分光光度計（例えば、日本電子株式会社製のＪＩＲ−５５００等）を用いて、１回反射ＡＴＲ法で、水蒸気分離膜の内周面及び外周面を測定した際に得られる赤外吸収スペクトル等が挙げられる。なお、赤外吸収スペクトルにおける前記親水性樹脂に由来のピークの吸収強度は、例えば、１６７１ｃｍ−１付近の吸収強度等が挙げられる。
【００６３】
前記第１緻密層は、前記外周面１２における孔の平均径より小さく、かつ、前記第２領域１４における孔の平均径より小さい平均径の孔が形成されている第１領域１３付近の層であれば、特に限定されない。また、前記第１領域１３は、前記外周面１２における孔の平均径より小さく、かつ、前記第２領域１４における孔の平均径より小さい平均径の孔が形成されば特に限定されない。具体的には、前記第１領域１３における孔の平均径は、０．０１〜１．０μｍであることが好ましく、０．０１〜０．８μｍであることがより好ましく、０．０１〜０．５μｍであることがさらに好ましい。また、前記第１緻密層に形成されている孔の、膜厚方向毎の平均径のうちの最小値が、前記第１領域１３における孔の平均径になるので、前記第１緻密層における前記最小値は、０．０１〜１．０μｍであることが好ましく、０．０１〜０．８μｍであることがより好ましく、０．０１〜０．５μｍであることがさらに好ましい。前記第１領域１３における孔や前記第１緻密層に形成されている孔が小さすぎると、除湿性能が低下する傾向がある。このことは、前記第１緻密層における水分の移動速度が遅くなりすぎることによると考えられる。また、前記第１領域１３における孔や前記第１緻密層に形成されている孔が大きすぎると、前記第１粗大層や前記第２粗大層における孔の大きさとの差が小さくなりすぎ、好適な第１緻密層が形成されず、親水性樹脂の流出抑制効果を充分に奏することができない傾向がある。
【００６４】
また、前記第１領域１３における孔の平均径、すなわち、前記第１緻密層における前記最小値は、例えば、以下のように測定することができる。前記水蒸気分離膜の断面（前記水蒸気分離膜の長手方向に対して垂直な面）における第１緻密層を、細孔の大きさがわかりやすい倍率（例えば、倍率５０００倍等が挙げられ、細孔の大きさによっては、倍率２０００倍であってもよいし、倍率１０００倍であってもよい）で走査型電子顕微鏡にて撮影した画像を、画像計測ソフト（株式会社プラネトロン製のＩｍａｇｅ−Ｐｒｏ  Ｐｌｕｓ）を用いて二値化し、細孔面積の分布を得る。得られた面積から、細孔を真円とみなした場合の直径を算出し、細孔分布を正規分布にフィッティングしたときに最頻値を、水蒸気分離膜の前記第１領域１３における孔の平均径（前記第１緻密層における前記最小値）として定義する。そして、同一断面で観察される第１緻密層における膜厚方向の複数箇所で、この平均値を算出し、その最小値を前記第１緻密層における前記最小値（前記第１領域１３における孔の平均径）とすることができる。
【００６５】
前記第２粗大層は、前記内周面１１における孔の平均径より大きく、かつ、前記第１領域１３における孔の平均径より大きい平均径の孔が形成されている第２領域１４付近の層であれば、特に限定されない。また、前記第２領域１４は、前記内周面１１における孔の平均径より大きく、かつ、前記第１領域１３における孔の平均径より大きい平均径の孔が形成されば特に限定されない。具体的には、前記第２領域１４における孔の平均径は、１〜２０μｍであることが好ましく、１〜１５μｍであることがより好ましく、１〜１０μｍであることがさらに好ましい。また、前記第２粗大層に形成されている孔の、膜厚方向毎の平均径のうちの最大値が、前記第２領域１４における孔の平均径になるので、前記第２粗大層における前記最大値は、１〜２０μｍであることが好ましく、１〜１５μｍであることがより好ましく、１〜１０μｍであることがさらに好ましい。前記第２領域１４における孔や前記第２粗大層に形成されている孔が小さすぎると、除湿性能が低下する傾向がある。このことは、前記第２粗大層における水分の移動速度が遅くなりすぎることによると考えられる。具体的には、前記第２領域１４における孔や前記第２粗大層に形成されている孔が前記内周面１１における孔の平均径より小さいと、前記第２粗大層において水分の移動速度を高める効果を充分にそうすることができないと考えられる。また、前記第２領域１４における孔や前記第２粗大層に形成されている孔が大きすぎると、膜の強度低下を招いたり、前記第２緻密層である分離層に親水性樹脂を保持させる機能を充分に奏することができない傾向がある。
【００６６】
なお、前記第２領域１４における孔の平均径、すなわち、前記第２粗大層における前記最大値は、前記第１緻密層における前記最小値と同様の方法により測定することができる。すなわち、前記水蒸気分離膜の断面（前記水蒸気分離膜の長手方向に対して垂直な面）における第２粗大層を、細孔の大きさがわかりやすい倍率（例えば、倍率５０００倍等が挙げられ、細孔の大きさによっては、倍率２０００倍であってもよいし、倍率１０００倍であってもよい）で走査型電子顕微鏡にて撮影した画像を、画像計測ソフト（株式会社プラネトロン製のＩｍａｇｅ−Ｐｒｏ  Ｐｌｕｓ）を用いて二値化し、細孔面積の分布を得る。得られた面積から、細孔を真円とみなした場合の直径を算出し、細孔分布を正規分布にフィッティングしたときに最頻値を、水蒸気分離膜の前記第２領域１４における孔の平均径（前記第２粗大層における前記最大値）として定義する。そして、同一断面で観察される第２粗大層における膜厚方向の複数箇所で、この平均値を算出し、その最大値を前記第２粗大層における前記最大値（前記第２領域１４における孔の平均径）とすることができる。
【００６７】
前記第２緻密層（前記分離層）は、前記内周面１１を含む前記内周面１１付近の層である。前記内周面１１を含む分離層は、水蒸気以外の気体の透過を抑制し、すなわち、ガスバリア性を発揮し、さらに、水蒸気を膜内に取り込む層である。
【００６８】
前記内周面１１における孔の平均径は、１〜１００ｎｍであることが好ましく、１〜５０ｎｍであることがより好ましく、１〜３０ｎｍであることがさらに好ましい。また、前記第２緻密層（前記分離層）は、形成されている孔が内周面１１に近付くと、小さくなる傾向がある。このため、前記第２緻密層（分離層）に形成されている孔の、膜厚方向毎の平均径のうちの最小値が、前記内周面１１における孔の平均径である。よって、前記第２緻密層（分離層）における前記最小値は、１〜１００ｎｍであることが好ましく、１〜５０ｎｍであることがより好ましく、１〜３０ｎｍであることがさらに好ましい。前記内周面１１における孔や前記第２緻密層（分離層）に形成されている孔が大きすぎると、ガスバリア性を充分に発揮できない、すなわち、水蒸気以外の気体の透過を充分に抑制できない傾向がある。ガスバリア性を充分に発揮できないと、除湿膜として機能できない。また、前記内周面１１における孔や前記第２緻密層（分離層）に形成されている孔は、小さければ小さいほど好ましいが、実際には、１ｎｍ程度が限界である。このため、前記内周面１１における孔の平均径及び記第２緻密層（分離層）における前記最小値は、上記範囲であることが好ましい。
【００６９】
前記内周面１１における孔の平均径、すなわち、前記第２緻密層（分離層）における前記最小値は、水中に分散させたデキストランの除去率から、例えば、以下のように測定することができる。有効膜長さ２０ｃｍの水蒸気分離膜を３０本用いてなる膜モジュールを作製し、この膜モジュールを用いて、デキストランを分散させた液を透過させ、阻止率を測定する。前記デキストランとしては、異なる分子量を有する少なくとも２種以上のデキストラン（例えば、東京化成工業株式会社製の、デキストラン−４０及びデキストラン−７０等）を用いて、水蒸気分離膜による阻止率が９０％となるときのデキストランの分子量を求める。求めた分子量から下記ストークス式を用いて、ストークス径を算出し、このストークス径を、前記内周面１１における孔の平均径、すなわち、前記第２緻密層（分離層）における前記最小値と定義する。
【００７０】
なお、ストークス式は、下記式である。
【００７１】
Ｒｓ＝２ＫＴ／（６πηＤ）
上記式中、Ｒｓは、ストークス径を示す。Ｋは、ボルツマン係数を示し、１．３８１×１０−２３である。また、Ｋは、絶対温度である２９８℃であり、ηは、溶媒の粘度を示し、０．０００８９Ｐａ・ｓであり、Ｄ＝８．７６×１０−９×（Ｍｗ：重量平均分子量）−０．４８である。
【００７２】
前記水蒸気分離膜の透過性能は、例えば、以下のような性能であることが好ましい。
【００７３】
前記水蒸気分離膜は、空気の透過流束（エアリーク量）が、０ＬＭＨ／ｂａｒ以上５０００ＬＭＨ／ｂａｒ未満であることが好ましく、０〜３０００ＬＭＨ／ｂａｒであることがより好ましく、０〜５００ＬＭＨ／ｂａｒであることがさらに好ましく、０ＬＭＨ／ｂａｒであることが最も好ましい。前記エアリーク量が多すぎると、ガスバリア性が低下し、前記水蒸気分離膜が充分に機能しなくなる傾向がある。また、前記エアリーク量は、小さければ小さいほど好ましいので、上述したように、０ＬＭＨであることが最も好ましい。
【００７４】
なお、空気の透過流束は、例えば、以下のようにして求められる。一端を封止した、有効長２０ｃｍの水蒸気分離膜を用いた膜モジュールを用意し、所定のろ過圧力、温度が２５℃の条件で空気をろ過して、時間当たりの空気の透過量を測定する。この測定した透過量から、単位膜面積、単位時間、単位圧力、１ｂａｒ（０．１ＭＰａ）当たりの透過量に換算して、透過流束（Ｌ／ｍ２／時／ｂａｒ：ＬＭＨ／ｂａｒ）を得る。
【００７５】
また、前記水蒸気分離膜は、膜間差圧０．１ＭＰａにおける水の透過流束（透水性能）が、１〜１０００ＬＭＨであることが好ましく、１〜８００ＬＭＨであることがより好ましく、１〜６００ＬＭＨであることがさらに好ましい。前記透水性能が高すぎると、ガスバリア性が低下する傾向があり、よって、前記水蒸気分離膜が充分に機能しなくなる傾向がある。また、前記透水性能が低すぎる場合、膜内での水分の移動速度が遅くなりすぎ、水蒸気分離膜として作用しにくくなる傾向がある。
【００７６】
なお、膜間差圧０．１ＭＰａにおける水の透過流束は、例えば、以下のようにして求められる。一端を封止した、有効長２０ｃｍの水蒸気分離膜を用いた膜モジュールを用意し、ろ過圧力が０．１ＭＰａ、温度が２５℃の条件で純水をろ過して、時間当たりの透水量を測定する。この測定した透水量から、単位膜面積、単位時間、単位圧力当たりの透水量に換算して、膜間差圧０．１ＭＰａにおける水の透過流束（Ｌ／ｍ２／時：ＬＭＨ）を得る。なお、ここでの水の透過流束は、膜間差圧０．１ＭＰａにおける水の透過流束であるので、ＬＭＨ／ｂａｒである。
【００７７】
前記水蒸気分離膜は、マクロボイドが形成されていないことが好ましい。マクロボイドとは、前記水蒸気分離膜内の欠損部位であり、例えば、孔径が２０μｍを超えるような孔である。
【００７８】
前記水蒸気分離膜は、中空糸状であって、長手方向の一方側は開放し、他方側は、開放していても閉じていてもよい。前記水蒸気分離膜の形状としては、例えば、図５に示すような形状等が挙げられる。なお、図５は、本実施形態に係る水蒸気分離膜の一例を示す部分斜視図である。
【００７９】
前記水蒸気分離膜の外径Ｒ１は、２００〜１５００μｍであることが好ましく、２００〜１０００μｍであることがより好ましく、２００〜９００μｍであることがさらに好ましい。前記外径が小さすぎると、前記水蒸気分離膜の内径も小さくなる傾向があり、通気抵抗が大きくなり、充分な流量を確保できなくなる傾向がある。また、前記外径が大きすぎると、前記水蒸気分離膜の内径も大きくなる傾向があり、中空糸膜の形状を維持できず、膜の潰れやゆがみ等が発生しやすくなる傾向がある。また、水蒸気分離膜の破裂圧力が低下し、水蒸気分離膜として充分な耐圧強度を確保できない傾向がある。さらに、モジュールにした場合の単位体積当たりの膜面積が減少し、モジュール効率の低下を招く傾向もある。上記のような外径であれば、水蒸気分離膜を用いた分離技術を実現する装置に備える水蒸気分離膜として、好適な大きさである。
【００８０】
前記水蒸気分離膜の内径Ｒ２は、１００〜７５０μｍであることが好ましく、１００〜７００μｍであることが好ましく、１００〜６５０μｍであることがさらに好ましい。前記内径が小さすぎると、通気抵抗が大きくなり、充分な流量を確保できなくなる傾向がある。また、前記内径が大きすぎると、前記外径も大きくなる傾向があり、中空糸膜の形状を維持できず、膜の潰れやゆがみ等が発生しやすくなる傾向がある。また、水蒸気分離膜の破裂圧力が低下し、水蒸気分離膜として充分な耐圧強度を確保できない傾向がある。さらに、モジュールにした場合の単位体積当たりの膜面積が減少し、モジュール効率の低下を招く傾向もある。上記のような内径であれば、水蒸気分離膜を用いた分離技術を実現する装置に備える水蒸気分離膜として、好適な大きさである。
【００８１】
前記水蒸気分離膜の膜厚Ｔは、５０〜５００μｍであり、５０〜４００μｍであることがより好ましく、５０〜３００μｍであることがさらに好ましい。前記膜厚が薄すぎると、強度不足により、ゆがみ等の変形が発生しやすくなる傾向がある。また、前記膜厚が厚すぎると、マクロボイドの発生の抑制が困難になる等、好適な膜構造を得ることが困難になる傾向がある。場合によっては、強度が低下する場合もある。
【００８２】
前記水蒸気分離膜の外径Ｒ１、内径Ｒ２、及び膜厚Ｔが、それぞれ上記範囲内であれば、水蒸気分離膜を用いた分離技術を実現する装置に備える水蒸気分離膜として、好適な大きさであり、前記装置の小型化が図れる。
【００８３】
前記水蒸気分離膜の強度は、水蒸気分離膜として使用できれば、特に限定されない。前記水蒸気分離膜の強度は、具体的には、耐圧強度（破裂強度）で、１〜２０ＭＰａであることが好ましく、１〜１５ＭＰａであることがより好ましく、１〜１０ＭＰａであることがさらに好ましい。前記強度が低すぎると、水蒸気分離膜として実用することができない傾向がある。すなわち、水蒸気分離膜は、通常、加圧した湿潤エアを内周面側に供給し、外周面側（二次側）を減圧することが多いため、充分に高い耐圧強度が必要であるが、それを満たさなくなる傾向がある。前記強度が高すぎると、水蒸気透過性能が低下する蛍光がある。前記水蒸気分離膜の強度として、耐圧強度が、上記範囲内であれば、水蒸気分離膜として好適に使用することができる。
【００８４】
なお、前記耐圧強度（破裂強度）は、水蒸気分離膜の一端を封止し、他端側を開放したままの水蒸気分離膜を用いた膜モジュールを用意し、水蒸気分離膜の内周側にかかる圧力を徐々に高めるように加圧して、水蒸気分離膜が破裂したときの圧力を表したものである。
【００８５】
前記水蒸気分離膜は、上述したように、親水性樹脂を含む。すなわち、前記水蒸気分離膜には、前記水蒸気分離膜を構成する樹脂として、前記親水性樹脂だけではなく、他の樹脂を含むことが好ましい。この他の樹脂は、前記水蒸気分離膜を構成する樹脂の主成分となることが好ましい。ここで主成分とは、前記水蒸気分離膜に含まれる樹脂に対して、９５質量％以上含むことを指す。この場合、前記親水性樹脂の含有量は、５質量％以下である。前記親水性樹脂の含有量は０質量％より高く、前記親水性樹脂は、所望の透水性を示す程度に含有されていればよい。
【００８６】
他の樹脂、すなわち、主成分となる樹脂は、特に限定されず、例えば、水蒸気分離膜を構成する樹脂として用いられる樹脂等が挙げられる。この主成分となる樹脂としては、例えば、アクリル樹脂、ポリ塩化ビニル、ポリアクリロニトリル、ポリスチレン、ポリアミド、ポリアセタール、ポリカーボネート、ポリフェニレンエーテル、ポリフェニレンスルフィド、ポリエチレンテレフタレート、ポリテトラフルオロエチレン、ポリフッ化ビニリデン、ポリエーテルイミド、ポリアミドイミド、ポリクロロエチレン、ポリエチレン、ポリプロピレン、ナイロン、結晶性セルロース、ポリサルホン、ポリフェニルサルホン、ポリエーテルサルホン、ＡＢＳ（アクリロニトリルブタジエンスチレン）樹脂、及びＡＳ（アクリロニトリルスチレン）樹脂等が挙げられる。この中でも、孔径制御性に優れるという観点から、ＡＢＳ樹脂、ポリエーテルサルホン、ポリサルホン、ポリ塩化ビニル、及びポリエーテルイミド等の、非晶性の高分子が好ましく、ポリサルホンがより好ましい。また、この主成分となる樹脂は、これらの樹脂を単独で用いてもよいし、２種以上用いてもよい。
【００８７】
前記親水性樹脂は、特に限定されず、具体的には、親水性基を分子内に有する樹脂等が挙げられる。前記親水性樹脂としては、例えば、セルロースエステル；エチレン−ビニルアルコール共重合体；ポリビニルアルコール；ポリビニルピロリドン、ビニルピロリドンとビニルアセテートとの共重合体、ビニルピロリドンとビニルカプロラクタムとの共重合体等のビニルピロリドン系樹脂；及びポリアクリル酸エステル類等が挙げられる。上記例示の樹脂の中でも、親水性が高く、水分の吸着性能に優れるという観点から、ビニルピロリドン系樹脂が好ましい。この中でも、取り扱い性及び価格面にも優れているという観点から、ポリビニルピロリドンが好ましい。また、前記親水性樹脂としては、上記例示の樹脂を単独で用いてもよいし、２種以上を組み合わせて用いてもよい。
【００８８】
また、本実施形態に係る水蒸気分離膜の製造方法は、上述の水蒸気分離膜を製造することができれば、特に限定されない。この製造方法としては、例えば、以下のような製造方法が挙げられる。この製造方法としては、前記水蒸気分離膜を構成する樹脂と、溶剤とを含む製膜原液を調製する工程（調製工程）と、前記製膜原液を中空糸状に形成する工程（形成工程）と、前記中空糸状に形成された製膜原液を、加湿された空間に通過させる工程（通過工程）と、前記加湿された空間を通過した製膜原液を、外部凝固液に接触させる工程（接触工程）とを備える方法等が挙げられる。
【００８９】
このような製造方法によれば、まず、前記調製工程で、前記水蒸気分離膜を構成する樹脂と溶剤とを含む製膜原液を調製し、前記形成工程で、前記調製工程で得られた製膜原液を中空糸状に形成する。その後、前記通過工程で、この中空糸状に形成された製膜原液を、加湿された空間に通過させると、中空糸状に形成された製膜原液に、加湿された空間に存在する水分が接触する。この中空糸状に形成された製膜原液を、加湿された空間に通過させると、中空糸状に形成された製膜原液に、加湿された空間に存在する水分が接触する。そうすると、中空糸状に形成された製膜原液の外周面側から、相分離が発生し、外周面側付近で比較的大きい孔が形成され、その内側で比較的小さい孔が形成されるように凝固されると考えられる。一方で、中空糸状に形成された製膜原液に、加湿された空間に存在する水分が接触するだけであることから、接触量が少なく、内周面までは凝固しないと考えられる。これにより、前記外周面から前記第１領域付近までが形成されると考えられる。すなわち、前記外周面における孔の平均径が、前記内周面における孔の平均径より大きく、また、前記第１領域における孔の平均径より大きい孔が形成され、さらに、その外周面付近の内側に前記第１領域を有するような水蒸気分離膜が形成されると考えられる。その後、前記接触工程で、前記加湿された空間を通過した製膜原液を、外部凝固液に接触させると、前記通過工程での相分離で凝固しなかった領域で相分離が発生し、内周面まで凝固されると考えられる。その際、前記第１領域の内側で比較的大きい孔が形成され、さらに、その内側で比較的小さい孔が形成され、内周面ではより小さい孔が形成されるように凝固されると考えられる。これにより、前記第１領域から前記内周面までが形成されると考えられる。すなわち、前記第１領域の内側に、前記内周面における孔の平均径より大きく、また、前記第１領域における孔の平均径より大きい第２領域が形成され、さらにその内側に、前記外周面における孔の平均径より小さい孔が形成された内周面が形成されると考えられる。よって、本実施形態に係る水蒸気分離膜、すなわち、ガスバリア性及び水透過性能が高く、パージ効率の高い水蒸気分離膜を製造することができると考えられる。
【００９０】
前記調製工程は、前記水蒸気分離膜を構成する樹脂と溶剤とを含む製膜原液を調製することができれば、特に限定されない。調製工程としては、具体的には、例えば、製膜原液の原料を、加熱攪拌する方法等が挙げられる。また、加熱攪拌時に、混練することが好ましい。加熱攪拌する方法は、特に限定されず、混練の際に、例えば、二軸混練設備、ニーダ、ミキサ、及びタンク等を用いることができる。
【００９１】
前記樹脂は、上述したように、親水性樹脂を含み、親水性樹脂だけでなく、他の樹脂を含むことが好ましい。
【００９２】
前記親水性樹脂は、前記水蒸気分離膜に含まれる親水性樹脂として例示した樹脂を用いることができる。また、前記他の樹脂は、前記水蒸気分離膜に含まれる他の樹脂として例示した樹脂を用いることができる。
【００９３】
前記溶剤は、少なくとも特定の温度では、前記熱可塑性樹脂を溶解させることができる溶剤であれば、特に限定されない。前記溶剤としては、例えば、γ−ブチロラクトン、ε−カプロラクトン、ジメチルホルムアミド、ジメチルスルホキシド、ジメチルアセトアミド、メタノール、アセトン、グリセリン、Ｎ-メチルピロリドン、セバシン酸ブチル、フタル酸ジメチル、フタル酸ジブチル、フタル酸ジブチルベンジル、フタル酸ノニルベンジル、フタル酸オクチル、テトラヒドロフラン、安息香酸へキシル、及びカプロラクトン等が挙げられる。この中でも、樹脂に対する溶解性が高く、水に対する溶解性も高いという観点から、ジメチルアセトアミド、及びＮ−メチルピロリドン等が好ましい。また、前記溶剤としては、上記例示の溶剤を単独で用いてもよいし、２種以上を組み合わせて用いてもよい。
【００９４】
前記製膜原液は、前記樹脂と前記溶剤とを含んでいればよく、これらからなるものであってもよい。また、前記製膜原液としては、これらの成分以外にも、他の成分を含んでいてもよい。この他の成分としては、例えば、相分離促進剤及び添加剤等が挙げられる。
【００９５】
前記調製工程で得られた製膜原液は、水蒸気分離膜の製造に用いられる。その際、得られた製膜原液は、充分に脱気することが好ましい。そして、ギアポンプ等の計量ポンプで計量した後に、後述する水蒸気分離膜の製造に用いられる。
【００９６】
前記形成工程は、前記製膜原液を、中空糸状に形成することができれば、特に限定されない。前記形成工程としては、例えば、前記製膜原液を中空糸状に押し出す押出工程等が挙げられる。前記押出工程としては、図６に示す中空糸成型用ノズルから前記製膜原液を押し出す工程等が挙げられる。なお、図６は、本実施形態に係る製造方法で用いる中空糸成型用ノズルの一例を示す概略図である。また、図６（ａ）には、その断面図を示し、図５（ｂ）には、中空糸成型用ノズルの、製膜原液を吐出する吐出口側を示す平面図である。具体的には、ここでの中空糸成型用ノズル２１は、円環状の外側吐出口２６と、前記外側吐出口２６の内側に配置する円状又は円環状の内側吐出口２７とを備える。そして、この中空糸成型用ノズル２１は、製膜原液を流通させる流通管２４の末端に備え、流通管２４内を流動してきた製膜原液を、ノズル内の流路２２を介して、外側吐出口２６から吐出する。また、この中空糸成型用ノズル２１は、この外側吐出口２６からの製膜原液の吐出と同時に、内部凝固液を、流通管２５に流通させ、ノズル内の流路２３を介して、内側吐出口２７から吐出する。そうすることによって、中空糸成型用ノズル２１から押し出された中空糸状の前記製膜原液を前記内部凝固液と接触させる。
【００９７】
前記内部凝固液は、前記水蒸気分離膜を製造することができる内部凝固液であれば、特に限定されない。前記内部凝固液としては、例えば、ジメチルアセトアミドとグリセリンとの混合溶剤、γ−ブチロラクトンとグリセリンとの混合溶剤、γ−ブチロラクトンとエチレングリコールとの混合溶剤、γ−ブチロラクトンと水との混合溶剤、ジメチルアセトアミドと水との混合溶剤、ジメチルアセトアミドとエチレングリコールとの混合溶剤、ジメチルホルムアミドと水との混合溶剤、及び水等が挙げられる。この中でも、好適な性能が得られるという観点から、ジメチルホルムアミドと水の混合溶剤及び水が好ましい。
【００９８】
前記通過工程は、前記形成工程で中空糸状に形成された製膜原液を、加湿された空間に通過させる工程である。そうすることによって、上述したように、中空糸状に形成された製膜原液の外周面側から、相分離が発生し、外周面側付近で比較的大きい孔が形成され、その内側で比較的小さい孔が形成されるように凝固されると考えられる。一方で、中空糸状に形成された製膜原液に、加湿された空間に存在する水分が接触するだけであることから、接触量が少なく、内周面までは凝固しないと考えられる。これにより、前記外周面から前記第１領域付近までが形成されると考えられる。すなわち、前記外周面における孔の平均径が、前記内周面における孔の平均径より大きく、また、前記第１領域における孔の平均径より大きい孔が形成され、さらに、その外周面付近の内側に前記第１領域を有するような水蒸気分離膜が形成されると考えられる。
【００９９】
前記空間の温度は、２０℃以上８０℃未満であることが好ましく、２０〜７０℃であることがより好ましく、３０〜７０℃であることがさらに好ましい。また、前記空間の相対湿度は、３０〜１００％ＲＨであることが好ましく、４０〜１００％ＲＨであることが好ましく、５０〜１００％ＲＨであることが好ましい。前記温度が低すぎる場合又は前記相対湿度が低すぎる場合、水蒸気透過性能が低下する傾向がある。このことは、上記相分離が好適に行われず、前記外周面及び前記第１粗大層が好適に形成されないことによると考えられる。また、前記温度が高すぎる場合又は前記相対湿度が高すぎる場合、水蒸気分離膜の強度が低下したり、好適に中空糸膜が形成できなかったりする傾向がある。よって、前記空間の温度や相対湿度がそれぞれ上記範囲内であると、ガスバリア性及び水透過性能が高く、パージ効率の高い水蒸気分離膜をより好適に製造することができる。このことは、前記通過工程での相分離がより好適に行われるためと考えられる。
【０１００】
前記空間に通過させる時間が、０．２秒間以上２０秒間未満であることが好ましく、０．２秒間以上１５秒間未満であることがより好ましく、０．２秒間以上１３秒間未満であることがさらに好ましい。前記時間が短すぎると、水蒸気透過性能が低下する傾向がある。このことは、上記相分離が好適に行われず、前記外周面及び前記第１粗大層が好適に形成されないことによると考えられる。また、前記時間が長すぎると、水蒸気分離膜の強度が低下したり、好適に中空糸膜が形成できなかったりする傾向がある。よって、前記時間が上記範囲内であると、ガスバリア性及び水透過性能が高く、パージ効率の高い水蒸気分離膜をより好適に製造することができる。このことは、前記通過工程での相分離がより好適に行われるためと考えられる。
【０１０１】
前記接触工程は、前記通過工程で前記加湿された空間を通過した製膜原液を、外部凝固液に接触させる工程であれば、特に限定されない。前記接触工程は、具体的には、前記通過工程で前記加湿された空間を通過した製膜原液を、外部凝固浴に貯留した外部凝固液に浸漬させる工程等が挙げられる。このような工程によって、上述したように、前記通過工程での相分離で凝固しなかった領域で相分離が発生し、内周面まで凝固されると考えられる。その際、前記第１領域の内側で比較的大きい孔が形成され、さらに、その内側で比較的小さい孔が形成され、内周面ではより小さい孔が形成されるように凝固されると考えられる。これにより、前記第１領域から前記内周面までが形成されると考えられる。すなわち、前記第１領域の内側に、前記内周面における孔の平均径より大きく、また、前記第１領域における孔の平均径より大きい第２領域が形成され、さらにその内側に、前記外周面における孔の平均径より小さい孔が形成された内周面が形成されると考えられる。よって、本実施形態に係る水蒸気分離膜、すなわち、ガスバリア性及び水透過性能が高く、パージ効率の高い水蒸気分離膜を製造することができると考えられる。
【０１０２】
前記外部凝固液は、前記通過工程で前記加湿された空間を通過した製膜原液をさらに凝固させることができる溶剤であれば、特に限定されない。前記外部凝固液としては、具体的には、水、及び塩類又は溶剤を含有した水溶液等が挙げられる。ここでの塩類としては、例えば、硫酸塩、塩化物、硝酸塩、及び酢酸塩等の各種の塩類が挙げられる。前記外部凝固液としては、水が好ましい。
【０１０３】
外部凝固液の温度は、前記通過工程で前記加湿された空間を通過した製膜原液をさらに凝固させることができる温度であれば、特に限定されない。前記外部凝固液の温度としては、具体的には、２０℃以上９５℃未満であることが好ましく、３０℃以上９５℃未満であることがより好ましく、４０℃以上９５℃未満であることがさらに好ましい。前記温度が低すぎると、透水性能が低下する傾向がある。このことは、前記接触工程における溶剤交換速度が遅くなり、得られた水蒸気分離膜の緻密化が進みすぎることによると考えられる。また、前記温度が高すぎると、ガスバリア性が低下する傾向がある。このことは、前記接触工程における溶剤交換速度が速くなることによると考えられる。
【０１０４】
前記製造方法は、前記調製工程、前記形成工程、前記通過工程、及び前記接触工程を備えていればよく、他の工程をさらに備えていてもよい。前記他の工程としては、前記接触工程後に、得られた水蒸気分離膜を洗浄する工程（洗浄工程）、及び前記水蒸気分離膜に含まれる親水性樹脂を架橋させる工程（架橋工程）等が挙げられる。
【０１０５】
前記洗浄工程は、得られた水蒸気分離膜を洗浄することができれば、特に限定されない。前記洗浄工程における洗浄の方法としては、例えば、得られた水蒸気分離膜を、水浴に浸漬させ、水浴中にて洗浄する方法等が挙げられる。このような洗浄により、得られた水蒸気分離膜に含まれる溶剤を除去することができる。また、この洗浄により、水蒸気分離膜含まれる親水性樹脂が外周面側から順次除去される。このことは、前記水蒸気分離膜は、前記第１緻密層を有しているために、前記第１粗大層では、親水性樹脂が除去される一方で、第１緻密層より内側の第２粗大層及び前記分離層からは親水性樹脂が除去されにくくなる。このことから、親水性樹脂の残存量を外周面側と内周面側とで変えることができる。
【０１０６】
前記架橋工程は、前記水蒸気分離膜に含まれる親水性樹脂を架橋させることができれば、特に限定されない。前記架橋工程としては、例えば、水蒸気分離膜（架橋前の水蒸気分離膜）を、ラジカル開始剤を含む水溶液に浸漬させる工程、水蒸気分離膜を強酸や強アルカリに浸漬させる工程、水蒸気分離膜を熱処理する工程、及び水蒸気分離膜に対して放射線処理する工程等が挙げられる。
【０１０７】
本実施形態に係る水蒸気分離膜は、クリンプ状になっていてもよい。クリンプ状とは、パーマをかけたように水蒸気分離膜を縮れさせた構造のことを指す。クリンプ状にする（クリンプをかける）ことで、モジュール時に充填率を上げても、パージ効率低下を起こさないという点で優れている。
【０１０８】
以下に、実施例により本発明を更に具体的に説明するが、本発明の範囲はこれらに限定されるものではない。
【実施例】
【０１０９】
［実施例１］
まず、樹脂として、ポリサルホン（以下、ＰＳＦと略することがある）（ＢＡＳＦジャパン株式会社製のＵｌｔｒａｓｏｎ  Ｓ３０１０）と、溶剤として、ジメチルアセトアミド（三菱化学株式会社製のＤＭＡｃ）と、親水性樹脂として、ポリビニルピロリドン（ＰＶＰ：ＢＡＳＦジャパン株式会社製のソカランＫ−９０Ｐ）とを、質量比２０：７０：１０になるように混合物を調製した。この混合物を、９５℃の恒温下で溶解タンク内にて溶解した。そうすることによって、製膜原液が得られた。
【０１１０】
前記製膜原液を、混練した後に、図６に示すような二重環構造のノズル（中空糸膜形成用ノズル）から押し出した。このとき、内部凝固液としての水を、製膜原液と同時吐出した。
【０１１１】
この内部凝固液とともに押し出した製膜原液を、通過時間が６．４秒間となるように、加湿された空間を通過させた。なお、この加湿された空間における製膜原液の移動距離は、８０ｃｍであった。この加湿された空間は、その温度が４５℃で、相対湿度が１００％ＲＨであった。その後、この加湿された空間を通過した製膜原液を、外部凝固液である、水温４０℃の水に浸漬させた。そうすることによって、製膜原液が固化され、中空糸膜が得られた。
【０１１２】
次いで、得られた水蒸気分離膜を水中で洗浄した。そうすることによって、溶剤が抽出除去され、親水性樹脂も一部除去された。
【０１１３】
このようにして得られた水蒸気分離膜は、外径が７８０μｍ、内径が４００μｍであり、膜厚が１９０μｍであった。
【０１１４】
（構造）
この実施例１に係る水蒸気分離膜の断面（水蒸気分離膜の長手方向に対して垂直な面）を、走査型電子顕微鏡（株式会社日立製作所製のＳ−３０００Ｎ）を用いて観察することで、前記水蒸気分離膜の膜構造を確認した。その結果、膜内の孔の大きさの関係が、図４に示すような関係になっていることを確認した。すなわち、実施例１に係る水蒸気分離膜の膜構造は、水蒸気分離膜の内周面における孔の平均径が、外周面における孔の平均径より小さく、該外周面における孔の平均径より小さい平均径の孔が形成されている第１領域と、該第１領域より内周面側であって、該内周面における孔の平均径より大きく、かつ、該第１領域における孔の平均径より大きい平均径の孔が形成されている第２領域とを有する構造であることを確認した。
【０１１５】
（外周面における孔の平均径）
前記水蒸気分離膜の外周面を、倍率５０００倍で走査型電子顕微鏡にて撮影した画像（例えば、図３）を、画像計測ソフト（株式会社プラネトロン製のＩｍａｇｅ−Ｐｒｏ  Ｐｌｕｓ）を用いて二値化し、細孔面積の分布を得た。得られた面積から、細孔を真円とみなした場合の直径を算出し、細孔分布を正規分布にフィッティングしたときに最頻値を、水蒸気分離膜の外周面における孔の平均径（前記第１粗大層における前記最大値：外周面孔径）とした。
【０１１６】
（第１領域における孔の平均径）
前記水蒸気分離膜の断面（前記水蒸気膜の長手方向に対して垂直な面）における第１緻密層を、倍率５０００倍で走査型電子顕微鏡にて撮影した画像を、画像計測ソフト（株式会社プラネトロン製のＩｍａｇｅ−Ｐｒｏ  Ｐｌｕｓ）を用いて二値化し、細孔面積の分布を得た。得られた面積から、細孔を真円とみなした場合の直径を算出し、細孔分布を正規分布にフィッティングしたときに最頻値を、水蒸気分離膜の前記第１領域１３における孔の平均径（前記第１緻密層における前記最小値）とした。そして、同一断面で観察される第１緻密層における膜厚方向の複数箇所で、この平均値を算出し、その最小値を前記第１緻密層における前記最小値（前記第１領域における孔の平均径）とした。
【０１１７】
（第２領域における孔の平均径）
前記水蒸気分離膜の断面（前記水蒸気膜の長手方向に対して垂直な面）における第２粗大層を、倍率５０００倍で走査型電子顕微鏡にて撮影した画像を、画像計測ソフト（株式会社プラネトロン製のＩｍａｇｅ−Ｐｒｏ  Ｐｌｕｓ）を用いて二値化し、細孔面積の分布を得た。得られた面積から、細孔を真円とみなした場合の直径を算出し、細孔分布を正規分布にフィッティングしたときに最頻値を、水蒸気分離膜の前記第２領域１４における孔の平均径（前記第２粗大層における前記最大値）とした。そして、同一断面で観察される第２粗大層における膜厚方向の複数箇所で、この平均値を算出し、その最大値を前記第２粗大層における前記最大値（前記第２領域における孔の平均径）とした。
【０１１８】
（内周面の孔の平均径）
有効膜長さ２０ｃｍの水蒸気分離膜を３０本用いてなる膜モジュールを作製し、この膜モジュールを用いて、デキストランを分散させた液を透過させ、阻止率を測定した。前記デキストランとしては、東京化成工業株式会社製の、デキストラン−４０及びデキストラン−７０を用いて、水蒸気分離膜による阻止率が９０％となるときのデキストランの分子量を求めた。求めた分子量から下記ストークス式を用いて、ストークス径を算出し、このストークス径を、前記内周面における孔の平均径（内周面孔径）、すなわち、前記第２緻密層（分離層）における前記最小値とした。
【０１１９】
なお、ストークス式は、下記式である。
【０１２０】
Ｒｓ＝２ＫＴ／（６πηＤ）
上記式中、Ｒｓは、ストークス径を示す。Ｋは、ボルツマン係数を示し、１．３８１×１０−２３である。また、Ｋは、絶対温度である２９８℃であり、ηは、溶媒の粘度を示し、０．０００８９Ｐａ・ｓであり、Ｄ＝８．７６×１０−９×（Ｍｗ：重量平均分子量）−０．４８である。
【０１２１】
（水の透過流束）
前記水蒸気分離膜の膜間差圧０．１ＭＰａにおける水の透過流束（透水性能）は、水蒸気分離膜を用いた以下のような操作における、単位時間当たりのろ過液の量を測定し、この得られた量と、膜面積とから算出した。
【０１２２】
この水蒸気分離膜を用いて膜ろ過装置を作製した。膜ろ過装置に装填されている膜モジュールは、有効膜長さ２０ｃｍ、中空糸本数２０本からなり、下端部をエポキシ系樹脂で封止されている。上端部は水蒸気分離膜の中空部が開口しており、下端部は水蒸気分離膜の中空部をエポキシ系樹脂にて封止されている。この膜ろ過装置は、水蒸気分離膜の内周面側より、純水をろ過し、上端部の外周面側よりろ過水を得た。この際、膜間差圧０．１ＭＰａになるように調整した。
【０１２３】
この測定方法により得られた透水量、すなわち、膜間差圧０．１ＭＰａにおける水の透過流束は、１５．３ＬＭＨ／ｂａｒであった。
【０１２４】
（エアリーク量）
前記膜ろ過装置を用いて、前記水蒸気分離膜を完全に乾燥させた後、前記水蒸気分離膜の内周面側から０．５ＭＰａの空気圧力をかけて、前記水蒸気分離膜から漏れ出てくる空気の量を測定した。この測定した空気の量から、単位膜面積、単位時間、単位圧力、１ｂａｒ（０．１ＭＰａ）当たりの透過量に換算して、透過流束（Ｌ／ｍ２／時／ｂａｒ：ＬＭＨ／ｂａｒ）を得た。この得られた透過流束を、エアリーク量とした。このエアリーク量は、３．１ＬＭＨ／ｂａｒであった。
【０１２５】
（耐圧強度：破裂強度）
前記膜モジュールにおける水蒸気分離膜の内周面側にかかる圧力を徐々に高めるように加圧して、水蒸気分離膜が破裂したときの圧力を測定した。この得られた圧力を、耐圧強度（破裂強度）とした。この破裂強度は、１．４ＭＰａであった。
【０１２６】
（赤外吸収スペクトルにおける親水性樹脂に由来のピークの吸収強度：ＩＲの吸収強度）
赤外分光光度計（日本電子株式会社製のＪＩＲ−５５００）で、水蒸気分離膜の内周面及び外周面の赤外吸収スペクトルを測定した。赤外吸収スペクトルにおける前記親水性樹脂に由来のピークの吸収強度は、１６７１ｃｍ−１の吸収強度であるとして、測定した。その結果、内周面側での吸収強度が、０．１８であり、内周面側での吸収強度が、０．０３であった。このことから、外周面側より内周面側に親水性樹脂が多く存在することがわかった。
【０１２７】
（水蒸気透過速度）
前記水蒸気分離膜の水蒸気透過速度は、水蒸気分離膜を用いた以下のような操作における、単位時間当たりの水蒸気の透過量を測定し、この得られた透過量と、膜面積と、時間とから算出した。
【０１２８】
この水蒸気分離膜を用いて膜ろ過装置を作製した。膜ろ過装置に装填されている膜モジュールは、有効膜長さ２０ｃｍ、中空糸本数２０本からなり、下端部をエポキシ系樹脂で封止されている。上端部は水蒸気分離膜の中空部が開口しており、下端部は水蒸気分離膜の中空部をエポキシ系樹脂にて封止されている。この膜ろ過装置は、水蒸気分離膜の内周面側より、相対湿度１００％ＲＨの空気を１Ｌ／分で連続供給し、外周面側を３０ｋＰａの減圧状態にして、水蒸気分離膜の内周面側から外周面側に透過してきた水蒸気を、冷却トラップにて得た。この水蒸気の透過量と、膜面積と、時間とから、水蒸気透過速度（ｍｇ／分／ｍ）を算出した。
【０１２９】
この測定方法により得られた水蒸気透過速度は、１２．１ｍｇ／分／ｍであった。
【０１３０】
製造条件や結果等は、表１に示す。
【０１３１】
［実施例２］
内部凝固液とともに押し出した製膜原液を、加湿された空間を通過させる通過時間を、６．４秒間から１．６秒間に変更し、加湿された空間の温度を、４５℃から３５℃に変更し、外部凝固液を、水温４０℃の水から水温６０℃の水に変更したこと以外、実施例１と同様にして中空糸膜を得た。なお、この加湿された空間における製膜原液の移動距離は、２０ｃｍであった。
【０１３２】
また、実施例２に係る水蒸気分離膜の膜構造を、走査型電子顕微鏡（株式会社日立製作所製のＳ−３０００Ｎ）を用いて確認した。その結果を、図１〜３に示す。図１は、実施例２に係る水蒸気分離膜の断面の走査型電子顕微鏡写真を示す図である。図２は、実施例２に係る水蒸気分離膜の断面における外周面付近の走査型電子顕微鏡写真を示す図である。図３は、実施例２に係る水蒸気分離膜の外周面の走査型電子顕微鏡写真を示す図である。
【０１３３】
実施例２に係る水蒸気分離膜の膜構造は、水蒸気分離膜の内周面における孔の平均径が、外周面における孔の平均径より小さく、該外周面における孔の平均径より小さい平均径の孔が形成されている第１領域と、該第１領域より内周面側であって、該内周面における孔の平均径より大きく、かつ、該第１領域における孔の平均径より大きい平均径の孔が形成されている第２領域とを有する構造であることを確認した。
【０１３４】
また、実施例１と同様に各種測定を行った。
【０１３５】
製造条件や結果等は、表１に示す。
【０１３６】
［実施例３］
加湿された空間の相対湿度を、１００％から７０％に変更したこと以外、実施例１と同様にして中空糸膜を得た。
【０１３７】
実施例３に係る水蒸気分離膜の膜構造を実施例１と同様に確認した。その結果、実施例３に係る水蒸気分離膜の膜構造は、水蒸気分離膜の内周面における孔の平均径が、外周面における孔の平均径より小さく、該外周面における孔の平均径より小さい平均径の孔が形成されている第１領域と、該第１領域より内周面側であって、該内周面における孔の平均径より大きく、かつ、該第１領域における孔の平均径より大きい平均径の孔が形成されている第２領域とを有する構造であることを確認した。
【０１３８】
また、実施例１と同様に各種測定を行った。
【０１３９】
製造条件や結果等は、表１に示す。
【０１４０】
［実施例４］
加湿された空間の相対湿度を、１００％から５０％に変更したこと以外、実施例１と同様にして中空糸膜を得た。
【０１４１】
実施例４に係る水蒸気分離膜の膜構造を実施例１と同様に確認した。その結果、実施例４に係る水蒸気分離膜の膜構造は、水蒸気分離膜の内周面における孔の平均径が、外周面における孔の平均径より小さく、該外周面における孔の平均径より小さい平均径の孔が形成されている第１領域と、該第１領域より内周面側であって、該内周面における孔の平均径より大きく、かつ、該第１領域における孔の平均径より大きい平均径の孔が形成されている第２領域とを有する構造であることを確認した。
【０１４２】
また、実施例１と同様に各種測定を行った。
【０１４３】
製造条件や結果等は、表１に示す。
【０１４４】
［比較例］
加湿した空間を通過させる代わりに、乾燥した空間を通過させたこと以外、実施例１と同様に製造した。なお、この乾燥した空間は、その温度が４５℃で、相対湿度が２０％ＲＨであった。
【０１４５】
比較例に係る水蒸気分離膜の膜構造を、走査型電子顕微鏡（株式会社日立製作所製のＳ−３０００Ｎ）を用いて確認した。その結果を、図７〜９に示す。図７は、比較例に係る水蒸気分離膜の断面の走査型電子顕微鏡写真を示す図である。図８は、比較例に係る水蒸気分離膜の断面における外周面付近の走査型電子顕微鏡写真を示す図である。図９は、比較例に係る水蒸気分離膜の外周面の走査型電子顕微鏡写真を示す図である。
【０１４６】
これらの電子顕微鏡写真から、第１緻密層や第１粗大層が形成されていないことがわかった。
【０１４７】
製造条件や結果等は、表１に示す。
【０１４８】
【表１】
2020044523.tif 000003
【０１４９】
表１から、親水性樹脂を含む多孔性中空糸状の水蒸気分離膜であって、前記水蒸気分離膜の内周面における孔の平均径が、前記水蒸気分離膜の外周面における孔の平均径より小さく、前記外周面における孔の平均径より小さい平均径の孔が形成されている第１領域と、前記第１領域より内周面側であって、前記内周面における孔の平均径より大きく、かつ、前記第１領域における孔の平均径より大きい平均径の孔が形成されている第２領域とを有する水蒸気分離膜である場合（実施例１〜４）は、そうでない場合（比較例）と比較して、水蒸気透過速度が非常に高かった。また、実施例１と比較例とを対比すると、実施例１に係る水蒸気分離膜は、比較例に係る水蒸気分離膜と比較して、透水性及びガスバリア性が同程度であっても、水蒸気透過速度が高かった。
【符号の説明】
【０１５０】
１０  水蒸気分離膜
１１  内周面
１２  外周面
１３  第１領域
１４  第２領域
２１  中空糸成型用ノズル
【図１】
2020044523.tif 000004
【図２】
2020044523.tif 000005
【図３】
2020044523.tif 000006
【図４】
2020044523.tif 000007
【図５】
2020044523.tif 000008
【図６】
2020044523.tif 000009
【図７】
2020044523.tif 000010
【図８】
2020044523.tif 000011
【図９】
2020044523.tif 000012